(57)【要約】【課題】  本発明は、大気雰囲気において、軟化したガラス素材をプレス成形して研磨用ガラス光学素子ブランクを製造するために用いる成形型であって、耐久性に優れた長寿命の成形型を提供することを目的とする。【解決手段】  本発明に係る成形型は、少なくとも上型および下型を有し、大気雰囲気において、軟化したガラス素材をプレス成形して研磨用ガラス光学素子ブランクを製造するために用いる成形型であって、前記上型および下型の少なくとも一方の成形面は、膜厚が５μｍ以上の酸化物セラミック膜を有する。【選択図】  図１
2015113262.tif 000002
【特許請求の範囲】
【請求項１】
少なくとも上型および下型を有し、
大気雰囲気において、軟化したガラス素材をプレス成形して研磨用ガラス光学素子ブランクを製造するために用いる成形型であって、
前記上型および下型の少なくとも一方の成形面は、膜厚が５μｍ以上の酸化物セラミック膜を有する、成形型。
【請求項２】
前記酸化物セラミック膜は、シリカ、アルミナ、ジルコニア、チタニア、マグネシア、およびカルシアからなる群から選択される少なくとも１種を含む、請求項１に記載の成形型。
【請求項３】
前記酸化物セラミック膜は、コロイダルシリカを含む、請求項１または２に記載の成形型。
【請求項４】
前記酸化物セラミック膜は、５０μｍ以下である、請求項１〜３のいずれかに記載の成形型。
【請求項５】
請求項１〜４のいずれかに記載の成形型を用意する工程と、
光学ガラスからなるガラス素材を大気雰囲気下で再加熱した後、軟化した前記ガラス素材を前記成形型でプレス成形するプレス工程と
を含む研磨用ガラス光学素子ブランクの製造方法。
【請求項６】
請求項５に記載の製造方法によって製造された研磨用ガラス光学素子ブランクを研削する工程と、
前記研削工程を経た研磨用ガラス光学素子ブランクを研磨する工程と
を含む光学素子の製造方法。
【発明の詳細な説明】
【技術分野】
【０００１】
本発明は、研磨用ガラス光学素子ブランク用成形型、並びに、研磨用ガラス光学素子ブランクおよび光学素子の製造方法に関する。
【背景技術】
【０００２】
近年、光学素子の多様化および広範化に伴い、ガラス製の光学素子の需要が高まってきている。
【０００３】
光学レンズ等のガラス光学素子の成形方法としては、軟化させたガラスをプレスして成形する、プレス成形法が知られている。このようなプレス成形法を大別すると、ダイレクトプレス成形法、リヒートプレス成形法、および精密プレス成形法（モールドプレス成形法とも呼ばれる）の３つの方法が挙げられる。
【０００４】
これらの成形方法のうちダイレクトプレス成形法とリヒートプレス成形法は、軟化したガラス素材を短時間でプレス成形して、目的とする光学素子形状に近似した光学素子ブランクを形成し、その後、その光学素子ブランクを研削・研磨して光学素子に仕上げる方法である。一方、精密プレス成形法は、精密加工された成形面形状を、非酸化雰囲気中で軟化したガラスに転写することで、目的とする光学素子を形成する方法であり、この方法では成形品の研削・研磨は不要である。
【０００５】
特に、リヒートプレス成形法は、プレス成形を大気雰囲気中で行うことができ、比較的高価な設備を必要としないことから、従来から広く用いられている（特許文献１）。しかし、この方法では、以下のような問題がある。
【０００６】
通常、リヒートプレス成形は、鋳鉄などの金属材料で構成される成形型を用いて、大気雰囲気下で行われる。その際、成形型の成形面は、高温で、大気や軟化したガラス素材と直接接触することになる。そのため、大気中の酸素やガラス素材を構成するガラス成分と、成形面を構成する材料（鋳鉄などの金属材料）とが反応して、成形面が化学的に劣化し易くなる。
【０００７】
また、リヒートプレス成形では、軟化したガラス素材を成形型で押圧することにより、所定の形状を有した成形体（研磨用ガラス光学素子ブランク）を形成する。その際、軟化したガラスが成形面に融着することがある。特に、リヒートプレス成形を繰り返していくと、成形面の化学的な劣化が進むため、成形面へのガラスの融着が助長される傾向にある。
【０００８】
このような成形面へのガラスの融着は、離型性の悪化や、成形面の物理的な劣化を招く。すなわち、成形面へのガラスの融着が起こると、プレス成形後の成形体を成形型から分離できなくなる、あるいは、成形体を離型できても、離型後の成形面に融着したガラスが残存して成形面の凹凸の原因となることがある。このような場合には、同じ成形型を継続的に使用できないため、連続的なプレス工程を中断して、頻繁に成形面のメンテナンスや成形型の交換を行う必要がある。
【０００９】
このように、リヒートプレス成形では、成形型（特に成形面）の寿命が短くなることが問題であった。しかし、近年の光学素子の需要の高まりに伴い、光学素子の生産性の向上や低コスト化が望まれてきており、これらを達成する上で、成形型の長寿命化は必須の課題であった。特に、成形面の耐久性の向上が望まれていた。
【００１０】
例えば、成形面の耐久性を向上させる方法としては、従来から知られている鋳鉄などの金属面の保護方法（例えばＣｒメッキや金属皮膜の形成等）により、成形面を保護する技術が挙げられる。しかし、このような成形面の保護方法は、常温で使用する成形型に対しては好適であるが、高温の大気雰囲気下で使用するリヒートプレス用の成形型に対しては、Ｃｒメッキなどの被膜が劣化し易く、連続的な複数回のプレス成形では十分に成形面を保護できていかなった。
【００１１】
また、成形面へのガラスの融着を防止する方法としては、プレス成形時に、成形型およびガラス素材の少なくともいずれか一方に、窒化ホウ素等の離型剤を塗布する技術が従来から用いられている。しかし、このような方法では、離型性は向上するものの、窒化ホウ素等の離型剤は比較的流動的である（成形面に固定化されていない）ため、成形面の一部が露出することがあり、成形面へのガラスの融着を十分に防止できていなかった。
【先行技術文献】
【特許文献】
【００１２】
【特許文献１】特開２００１−１９４４６号公報
【発明の概要】
【発明が解決しようとする課題】
【００１３】
本発明は、このような実状に鑑みてなされ、その目的は、大気雰囲気において、軟化したガラス素材をプレス成形して研磨用ガラス光学素子ブランクを製造するために用いる成形型であって、耐久性に優れた長寿命の成形型を提供することである。
【課題を解決するための手段】
【００１４】
本発明者らは、上記課題を解決するために鋭意試験研究を重ねた結果、成形型の成形面に対応する基材表面を、所定の厚みを有する酸化物セラミック膜で保護することにより、大気雰囲気下でのリヒートプレス成形に対しても、成形型（特に成形面）の耐久性を向上できることを見出し、本発明を完成するに至った。
【００１５】
本発明の要旨は以下の通りである。
［１］  少なくとも上型および下型を有し、
大気雰囲気において、軟化したガラス素材をプレス成形して研磨用ガラス光学素子ブランクを製造するために用いる成形型であって、
上記上型および下型の少なくとも一方の成形面は、膜厚が５μｍ以上の酸化物セラミック膜を有する、成形型。
【００１６】
［２］  上記酸化物セラミック膜は、シリカ、アルミナ、ジルコニア、チタニア、マグネシア、およびカルシアからなる群から選択される少なくとも１種を含む、上記［１］に記載の成形型。
【００１７】
［３］  上記酸化物セラミック膜は、コロイダルシリカを含む、上記［１］または［２］に記載の成形型。
【００１８】
［４］  上記酸化物セラミック膜は、５０μｍ以下である、上記［１］〜［３］のいずれかに記載の成形型。
【００１９】
［５］  上記［１］〜［４］のいずれかに記載の成形型を用意する工程と、
光学ガラスからなるガラス素材を大気雰囲気下で再加熱した後、軟化した上記ガラス素材を上記成形型でプレス成形するプレス工程と
を含む研磨用ガラス光学素子ブランクの製造方法。
【００２０】
［６］  上記［５］に記載の製造方法によって製造された研磨用ガラス光学素子ブランクを研削する工程と、
上記研削工程を経た研磨用ガラス光学素子ブランクを研磨する工程と
を含む光学素子の製造方法。
【発明の効果】
【００２１】
本発明の成形型によれば、大気雰囲気下で、軟化したガラス素材をプレス成形し、研磨用ガラス光学素子ブランクを製造する場合であっても、成形型（特に成形面）の劣化を防止でき、連続的なプレス成形が可能となり、成形工程の生産性を向上できる。
【図面の簡単な説明】
【００２２】
【図１】図１は、本発明の一実施形態に係る成形型の一例を示す概略図である。
【図２】図２は、図１に示す成形型の一部である下型を拡大した断面図である。
【図３】図３は、本発明の一実施形態に係る成形型を用いたプレス工程の一例を示す概略図である。
【図４】図４は、研磨用ガラスレンズブランクから光学レンズを製造する工程を示すフローチャート図である。
【発明を実施するための形態】
【００２３】
本発明に係る成形型は、少なくとも上型および下型を有し、大気雰囲気において、軟化したガラス素材をプレス成形して研磨用ガラス光学素子ブランクを製造するために用いる成形型であって、上記上型および下型の少なくとも一方の成形面は、膜厚が５μｍ以上の酸化物セラミック膜を有する。
【００２４】
このような本発明の成形型によれば、大気雰囲気下で、軟化したガラス素材をプレス成形し、研磨用ガラス光学素子ブランクを製造する場合であっても、成形型（特に、上型および／または下型の成形面）の劣化を防止でき、連続的なプレス成形が可能となり、成形工程の生産性を向上できる。
【００２５】
以下、本発明の成形型およびその製造方法、並びに、本発明の成形型を用いたプレス工程（研磨用ガラス光学素子ブランクの製造方法）について詳細に説明するが、本発明は、以下の実施形態に何ら限定されるものではなく、本発明の目的の範囲内において、適宜変更を加えて実施できる。なお、説明が重複する箇所については、適宜説明を省略する場合があるが、発明の趣旨を限定するものではない。
【００２６】
＜成形型＞
以下、図１に示す成形型を例に、本発明の一形態について説明する。なお、図中同一または相当部分には同一の符号を付してその説明は繰り返さない。
【００２７】
図１は、本発明の一実施形態に係る成形型の一例を示す概略図である。図１に例示される成形型は、成形面を有する上型２１および下型１１と、これらを略同軸状に規制する環状の胴型３０とで構成され、上型２１および下型１１のそれぞれの成形面２７、１７は、膜厚が５μｍ以上の酸化物セラミック膜２５、１５を有する。
【００２８】
なお、本実施形態に係る成形型において、胴型３０は任意の構成部材である。すなわち、胴型３０については、他の方法で上型２１および下型１１を略同軸状に規制できる場合には、必ずしも必要ではない。
【００２９】
また、本実施形態に係る成形型において、酸化物セラミック膜は、下型１１および上型２１の少なくともいずれか一方に形成されていればよく、好ましくは、両方に形成されているのが望ましい。
【００３０】
次に、図２に示す下型を例に、本実施形態に係る成形型について詳しく説明する。図２は、図１に示す成形型の一部である下型１１を拡大した断面図である。なお、上型１２については、説明を省略するが、下型１１の場合と同様とすることができる。
【００３１】
図２に示すように、本実施形態に係る成形型の一部である下型１１は、基材１３と、基材表面１３Ａに形成された酸化物セラミック膜１５とで構成され、酸化物セラミック膜１５の表面を成形面１７とする。すなわち、本実施形態に係る成形面１７は、膜厚ｔが５μｍ以上の酸化物セラミック膜１５を有する。
【００３２】
このような下型１１によれば、大気雰囲気下でリヒートプレス成形を繰り返し行っても、基材表面１３Ａが、大気中の酸素や軟化したガラスと直接接触することが防止される。また、このような本実施形態に係る成形面１７では、ガラスが融着して成形面に残存することが少なく、成形面の物理的な劣化を防止できる。このような成形面１７を有する本実施形態に係る下型１１は、連続的なプレス成形に対して高い耐久性を有する。
【００３３】
本実施形態に係る酸化物セラミック膜１５の膜厚ｔは５μｍ以上であり、好ましくは１０μｍ以上、より好ましくは２０μｍ以上である。また、酸化物セラミック膜１５の膜厚ｔの好ましい上限は８０μｍ以下、より好ましくは５０μｍ以下である。酸化物セラミック膜１５の膜厚ｔが薄くなりすぎると、連続的なプレス成形に対する成形面１７の耐久性が低下する傾向にある。また、酸化物セラミック膜１５の膜厚ｔが、必要以上に厚くなるにつれて、剥離し易くなる。
【００３４】
なお、本発明に係る酸化物セラミック膜の膜厚ｔとは、成形面に形成された酸化物セラミック膜における９ヶ所（例えば、成形面の中心点を通って直交する２線上の任意の９カ所（成形面の中心点と、成形面の半径をｒとした時のｒ／３および２ｒ／３の各４点））以上の平均膜厚を示す。酸化物セラミック膜の膜厚は、例えば、膜の破断面のＳＥＭによる測定や公知の超音波式膜厚測定器、電磁誘導式膜厚計、β線透過式膜厚計などを用いて測定することができる。
【００３５】
また、本実施形態に係る酸化物セラミック膜１５は、好ましくは、基材表面１３Ａの全面に、万遍なく覆う様に、形成されていることが望ましい。
【００３６】
本実施形態において、酸化物セラミック膜１５は、酸化物セラミックを主成分として構成される。したがって、酸化物セラミック膜１５は、好ましくは酸化物セラミックを６０質量％以上、より好ましくは８０質量％以上、さらに好ましくは９０質量％以上、特に好ましくは９５％以上含む。酸化物セラミック膜１５は、酸化物セラミックを主成分とすることで、高温の酸化性雰囲気で用いた場合であっても、被膜の劣化を防止でき、ひいては成形面が化学的および物理的に劣化するのを防止できる。
【００３７】
また、このような酸化物セラミックとしては、例えば、シリカ、アルミナ、ジルコニア、チタニア、マグネシア、およびカルシアからなる群から選択される少なくとも１種が挙げられる。特に、被膜の耐久性の観点でシリカが好ましい。なお、酸化物セラミック膜１５は、上記酸化物セラミックの単体または混合物のいずれで構成されていてもよいが、好ましくはシリカの単体で構成されるのが望ましい。
【００３８】
また、酸化物セラミック膜１５は、上記酸化物セラミック以外の成分として、例えば、窒化ホウ素（ＢＮ）、炭化珪素（ＳｉＣ）、窒化アルミ（ＡｌＮ）、酸化鉄（Ｆｅ２Ｏ３）、酸化クロム（Ｃｒ２Ｏ３）、リン酸アルミニウム（ＡｌＰＯ４）等の成分を含んでいてもよい。これらの成分は意図的に含有させてもよいし、不可避的（不純物程度に）に含まれてもよい。なお、酸化物セラミック膜１５がこれらの成分を含む場合には、その含有量の合計が、４０質量％以下であることが好ましい。これらの成分が多すぎると、酸化物セラミック膜１５が脆くなる傾向にあり、連続的なプレス成形により成形面が劣化する傾向にある。
【００３９】
また、酸化物セラミック膜１５は、上記成分の他に、製造上排除できない各種酸化物成分や金属成分等を不可避成分として含んでいてもよい。
【００４０】
本実施形態において、基材１３は、成形面１７に対応する表面１３Ａを有する。このような表面１３Ａの形状は、成形するガラス成形体（研磨用ガラス光学素子ブランク）の形状に沿うように形成されている。例えば、凸曲面状、凹曲面状、平面状等が挙げられる。
【００４１】
また、基材１３の材質は、成形するガラスの硬さやガラス転移温度Ｔｇ等に応じて適宜選択でき、例えば、ステンレス、鋳鉄等が挙げられる。ステンレスは鋳鉄に比べて高価であるが、耐熱性が高く長期間の使用に耐えるため、ガラス転移温度が比較的高い硝材に好適である。また、鋳鉄は安価で加工性が良い。したがって、基材１３の材質は、成形するガラスの特性に応じて適宜選択できる。なお、基材１３と酸化物セラミック膜１５の密着性を高める観点から、両者の熱膨張係数を近づけることが好ましい。
【００４２】
＜成形型の製造方法＞
次に、図１に示す成形型の製造方法について一例を説明する。
本実施形態に係る成形型の製造方法は、上型および下型に対応する基材を準備する工程と、前記上型および下型の少なくとも一方の基材表面に、酸化物セラミック膜を形成する工程を有する。
【００４３】
以下、図２の下型１１の基材表面１３Ａに、酸化物セラミック膜１５を形成する方法を説明する。なお、上型２１については説明を省略するが、下型１１の場合と同様とすることができる。
【００４４】
本実施形態では、まず、コーティング溶液を準備する。本実施形態では、コーティング溶液から酸化物セラミック膜１５を形成する。コーティング溶液は、少なくとも酸化物セラミックと溶媒とを含んでなる。
【００４５】
酸化物セラミックとしては、例えば、シリカ、アルミナ、ジルコニア、チタニア、マグネシア、およびカルシアからなる群から選択される少なくとも１種が挙げられる。特に、耐久性の観点でシリカが好ましい。なお、酸化物セラミックは、１種類のみで用いてもよいし、２種類以上組み合わせて用いてもよい。
【００４６】
また、酸化物セラミックとしては、好ましくは平均粒子径が５μｍ以下、より好ましくは１μｍ以下の粉末を用いることができる。
【００４７】
また、溶媒としては、水や有機溶媒を用いることができる。
【００４８】
本実施形態に係るコーティング溶液は、少なくとも酸化物セラミックと溶媒とを混合してなる。混合方法は、特に限定されず、公知の方法を用いることができる。また、酸化物セラミックと溶媒との混合比率も、特に限定されず、一般的な塗料と同様に、塗布方法に応じた所望の粘度になるように、適宜調節できる。
【００４９】
また、コーティング溶液には、上記酸化物セラミック以外の固形成分として、上記以外のセラミックや酸化物等が含有されてもよい。ただし、これらの成分の総含有量は、固形成分全体（酸化物セラミックを含む）の４０質量％以下とすることが好ましい。
【００５０】
さらに、コーティング溶液には、必要に応じて各種分散剤、結合材、可塑剤などの添加物が含有されてもよい。これら添加物の総含有量は、コーティング溶液全体の１０質量％以下とすることが望ましい。
【００５１】
また、本実施形態に係るコーティング溶液は、好ましくは結合剤としてコロイダルシリカを含有することが好ましい。コロイダルシリカは、焼成後にシリカとして酸化物セラミック膜を構成するため、強固な膜を形成することができる。
【００５２】
次に、下型に対応する基材１３を準備する。基材１３の材質は、プレス成形を行うガラスの材質（特性）やプレス温度等に応じて適宜選択すればよい。また、基材１３の形状は、プレス装置や目的とするガラス成形体（研磨用ガラス光学素子ブランク）の形状に応じて適宜選択できる。
【００５３】
特に、基材表面１３Ａの形状は、成形面１７の形状に対応する。すなわち、表面１３Ａの形状は、成形するガラス成形体の形状に沿うように形成されており、ガラス成形体が目的とする形状に応じて適宜設定される。例えば、凸曲面状、凹曲面状、平面状等にすることができる。
【００５４】
なお、基材表面１３Ａについては、必要に応じてブラスト加工等の前処理を施してもよい。また、基材表面１３Ａは、油脂や研削屑等のごみを除去しておくことが望ましい。これらの処理を施すことにより、基材表面１３Ａと酸化物セラミック膜１５の密着性を高めることができる。
【００５５】
次に、基材表面１３Ａに、コーティング溶液を塗布する〔塗布工程〕。塗布方法は、特に限定されず、公知の方法により行うことができる。例えば、スプレーコート法、刷毛塗り法、浸漬法等の方法が挙げられる。
【００５６】
塗布量については、形成しようとする酸化物セラミック膜１５の膜厚ｔ等に応じて、適宜調整できるが、膜厚ｔを厚くする場合には、数回に分けて重ね塗りするのが好ましい。一度に多量のコーティング溶液を塗布すると、乾燥後の酸化物セラミック膜にひび割れが生じることがある。また、基材の形状によっては、乾燥後の酸化物セラミック膜の膜厚にばらつきが生じることがある。
【００５７】
例えば、図２に示すように、成形面１７は、基材表面１３Ａの形状に追従していることが望ましい。しかし、基材１３のように、表面１３Ａが凹面である場合、表面１３Ａにコーティング溶液を多量に塗布すると、コーティング溶液中に分散した酸化物セラミックが表面１３Ａ上の凹部に凝集して沈殿し易くなる。その結果、乾燥後の酸化物セラミック膜の膜厚が、外周に比べて中心部分で厚くなり、成形面１７と表面１３Ａとで曲率に違いを生じることがある。このような成形面１７でプレス成形を行うと、成形体において形状不良を生じることがある。
【００５８】
なお、重ね塗りする場合には、塗布面が適度に乾燥されていることが望ましく、例えば塗布面を指触して適度に乾燥していることを確認した後に、塗り重ねるのが好ましい。
【００５９】
次に、コーティング溶液が塗布された成形型を、乾燥する〔乾燥工程〕。乾燥温度は、常温〜２００℃とすることができる。また、乾燥時間は、溶媒の種類や塗布量に応じて適宜調節できるが、１時間〜６時間程度とすることができる。
【００６０】
その後、塗布面を十分に乾燥させた成形型を、焼成して、コーティング材料を硬化する〔焼成工程〕。焼成条件は、酸化物セラミックの種類や膜厚等に応じて適宜調節できるが、例えば、焼成温度は９０〜１５０℃とすることができ、焼成時間は１０分〜１時間程度とすることができる。
【００６１】
なお、上記焼成工程は任意の工程である。すなわち、後述するプレス工程で成形型を所定の温度に制御する必要があるため、その際の加熱により、上記焼成工程における成形型の焼成（コーティング材料の硬化）を兼ねることもできる。
【００６２】
このような方法により、本実施形態に係る成形型の一部である下型１１について、膜厚ｔが５μｍ以上の酸化物セラミック膜１５を有する成形面１７を形成することができる。ここで、酸化物セラミック膜１５は、基材表面１３Ａ上に密着しており、大気中で加熱され、加圧されても基材１３から剥離することはない。
【００６３】
また、このような本実施形態に係る成形面１７は、適度な凹凸を有することが好ましい。すなわち、コーティング材料が基材表面１３Ａ上で硬化することにより、酸化物セラミック膜１５となるが、この時、成形面１７の表面粗さＲｚが１０μｍを超えることが好ましい。このような成形面１７には、押圧前の軟化したガラス素材を保温する効果や、押圧後のガラス素材の急冷効果が期待される。
【００６４】
＜研磨用ガラス光学素子ブランクの製造方法＞
本実施形態に係る研磨用ガラス光学素子ブランクの製造方法は、
本実施形態に係る成形型を用意する工程と、
光学ガラスからなるガラス素材を、大気雰囲気下で再加熱した後、軟化した前記ガラス素材を前記成形型でプレス成形するプレス工程と、を含む。
【００６５】
以下、研磨用ガラスレンズブランクを例に、研磨用ガラス光学素子ブランクの製造方法の一実施形態について説明する。具体的には、図３を参照しながら、図１に示す本実施形態に係る成形型を用いたプレス工程の一例について説明する。なお、本発明は、以下の実施形態に何ら限定されるものではなく、本発明の目的の範囲内において、適宜変更を加えて実施できる。
【００６６】
まず、成形型として、図１に示す成形型を準備する。すなわち、成形面１７に膜厚５μｍ以上の酸化物セラミック膜１５を有する下型１１と、成形面２７に膜厚５μｍ以上の酸化物セラミック膜２５を有する上型２１と、胴型３１とを準備する。さらに、成形型は、予め加熱しておく。成形型の加熱温度は、成形するガラス素材によって適宜調整することが好ましいが、成形型の温度は、成形しようとするガラス素材の屈伏点（Ｔｓ）付近の温度となるように加熱しておくことが望ましい。
【００６７】
一方で、所定形状（例えば、多面体形状、円盤形状、回転楕円形状など）、所定重量（目的とする光学素子以上の重量）に加工されたガラス素材４０ａを必要数量用意する。ガラス素材４０ａの材質としては、特に限定されず、（１）ガラス成分として少なくともＰ、ＯおよびＦを含むフツリン酸塩系ガラス、（２）ガラス成分中に、Ｂ２Ｏ３、Ｌａ２Ｏ３が比較的多く含まれているホウ酸ランタン系ガラス、（３）ガラス成分中に、ＳｉＯ２、ＴｉＯ２が、比較的多く含まれているＳｉＯ２−ＴｉＯ２系ガラス、（４）Ｐ２Ｏ５を主成分としてＮｂ、Ｔｉ、Ｂｉ、およびＷからなる易還元成分を含有するリン酸ニオブ系光学ガラスなどが例示される。
【００６８】
ガラス素材４０ａの成形方法は特に限定されない。例えば、板状に成形されたガラス板を切断して得られる略六面体形状のガラス片や、円柱状のガラス素材を等間隔に切断して得られる円盤形状のガラス片や、ノズルから流下する熔融ガラスを受け型で受けて回転楕円形状に成形し冷却して得られるガラス片などが例示される。
【００６９】
次に、予め加熱して軟化させておいたガラス素材４０ａを、下型１１に供給する。その後、胴型３０に上型２１を挿入する。図２（Ａ）では、上型２１による荷重がガラス素材４０ａにかかっていないので、軟化したガラス素材４０ａの形状を保っている。
【００７０】
また、ガラス素材４０ａおよび成形面１７、２７の少なくともいずれか一方には、ガラスの融着を防ぐために離型剤が塗布されていることが好ましい。離型剤としては、例えば、窒化ホウ素、アルミナ、酸化珪素、酸化マグネシウム等の粉末状離型剤が用いられる。なお、本実施形態に係る成形型は、成形面１７、２７に酸化物セラミック膜１５、２５を有するため、成形体を離型した後も成形面１７、２７に離型剤が残留し易い。
【００７１】
次いで、図２（Ｂ）に示すように、上型２１を降下させてガラス素材４０ａを押圧し、ガラス素材４０ａを上下型の成形面形状に倣った形状にプレス成形して、研磨用ガラス光学素子ブランク４０ｂを得る。
【００７２】
プレス成形時のガラス素材４０ａは、好ましくは１０４〜１０６ｄＰａ・ｓの粘度に保たれている。また、プレス成形は、大気中で行われる。
【００７３】
また、研磨用ガラス光学素子ブランク４０ｂの形状は、図３（Ｂ）に示すような凸面と凹面を有する形状の他、両凸形状、凸面と平面を有する形状、凹面と平面を有する形状、両凹形状など目的とするガラス光学素子の形状に近似する形状であれば、特に限定されない。
【００７４】
成形された研磨用ガラス光学素子ブランク４０ｂは、成形型から取り出され、必要に応じて歪を抜くための熱処理（アニール処理）が施される。
【００７５】
本実施形態に係る成形型によれば、上型２１および下型１１の成形面１７、２７が酸化物セラミック膜１５、２５を有しているため、成形された研磨用ガラス光学素子ブランク４０ｂを容易に取り出すことができ、研磨用ガラス光学素子ブランク４０ｂを取り除いた後の成形面１７、２７においても融着によるガラスの残存が発生しにくく、成形面の物理的な劣化は極めて少ない。
【００７６】
そのため、成形型（特に、下型１１および上型２１）の連続使用（例えば、ショット回数が５００回以上、より好ましくは７００回以上）が可能となり、連続的に上記プレス工程を複数回繰り返すことができる。
【００７７】
一般に、成形型の連続使用を妨げる大きな要因の一つとしては、成形面へのガラスの融着である。このような成形面へのガラスの融着を防止するために、通常、成形面およびガラス素材の少なくともいずれか一方に、離型剤を塗布するのが一般的である。しかし、このような離型剤を使用した場合であっても、離型剤が成形面およびガラス素材を十分に覆っていない場合や、プレス成形時の押圧により軟化したガラスが離型剤の隙間から染み出す場合等、成形面とガラスとが直接接触する箇所が生じるため、ガラスの融着は起こり得る。
【００７８】
従来の成形型では、成形面は成形型の基材表面（図２では、１３Ａや２３Ａに相当する部分）であった。そのため、成形面へのガラスの融着が生じた場合には、融着したガラスが、基材表面に直に接していた。基材表面にガラスが直接融着した場合、成形体（研磨用ガラス光学素子ブランク４０ｂ）を取り除いても、成形面（基材表面）に融着したガラスが残存し易い。成形面に融着したガラスが残存した成形型は、使用継続が困難となるため、成形面のメンテナンスや成形型自体の交換が必要であった。
【００７９】
これに対し、本実施形態に係る成形型では、下型１１および上型２１の成形面１７、２７は、酸化物セラミック膜１５、２５を有しているため、プレス成形時の押圧等によりガラスが酸化物セラミック膜１５、２５に圧接しても、ガラスは成形面１７、２７から容易に離型する。これは、酸化物セラミック膜１５、２５が適度な脆さを有するため、成形体（研磨用ガラス光学素子ブランク４０ｂ）を取り出す際に、酸化物セラミック膜１５、２５が摩耗して離型作用をもたらすからである。そのため、成形体４０ｂを離型した後の成形面１７、２７には、融着しにくく、成形型の連続使用が可能となる。
【００８０】
なお、融着したガラスとともに酸化物セラミック膜が剥離された場合、離型された成形体４０ｂの表面には、酸化物セラミック膜１５、２５の一部が付着することになるが、該成形体４０ｂは後工程において研削・研磨されることが前提であるため、問題はない。
【００８１】
また、このようなガラスの融着と酸化物セラミック膜の剥離を繰り返すと、成形面に形成された酸化物セラミック膜の厚みが徐々に薄くなる傾向がある。そのため、酸化物セラミック膜の膜厚が薄すぎる場合には、成形面から酸化物セラミック膜が除去され、基材表面が露出する可能性がある。このような基材表面が露出した箇所では、ガラスが融着することがあるため、成形体を取り除いた後も、成形面に融着したガラスが残存する問題を招来する。すなわち、連続的なプレス成形を可能とし、かつ基材表面を十分に保護する観点から、酸化物セラミック膜は適度な膜厚が必要である。
【００８２】
本実施形態に係る成形型では、上型および下型の少なくとも一方の成形面は、膜厚が５μｍ以上の酸化物セラミック膜を有する。このような成形型によれば、連続的にリヒートプレス成形を繰り返しても、基材表面の露出を防止でき、基材表面を十分に保護できる。さらに、基材表面を十分に保護し、成形型の連続使用回数を向上させる観点から、酸化物セラミック膜の膜厚は大きいほど好ましく、好ましくは１０μｍ以上、より好ましくは２０μｍ以上である。
【００８３】
また、酸化物セラミック膜は、膜厚が厚くなるにつれ、成形体に塊で付着して、剥離され易くなる傾向にある。そのため、酸化物セラミック膜の膜厚として、好ましい上限は８０μｍ以下、より好ましくは５０μｍ以下である。
【００８４】
また、上述のように本実施形態に係る成形型では、上型および下型の少なくとも一方の成形面が、膜厚５μｍ以上の酸化物セラミック膜を有しているため、上型および下型に対応する基材表面が、大気中の酸素や軟化したガラスと直接接触することを防止でき、成形面に対応する基材表面の劣化を防止できる。その結果、基材（特に、成形面に対応する基材表面）の寿命を向上できる。
【００８５】
さらに、本実施形態に係る成形型によれば、上型および下型に対応する基材の再利用も容易である。すなわち、本実施形態に係る成形型では、仮に、成形面に融着したガラスが残留した場合であっても、成形面に対応する基材表面は、酸化物セラミック膜により保護されているため、影響を受けない。そのため、成形面のメンテナンスが必要となっても、融着したガラスを酸化物セラミック膜とともに除去すればよく、容易に元の基材表面に回復できる。さらに、このような基材に対して、再度、酸化物セラミック膜を形成すれば、本実施形態に係る成形型として再利用することも可能である。
【００８６】
さらに、本実施形態に係る成形型によれば、成形型の温度制御を厳密に行わなくても、成形体における良品率を向上させる効果が期待できる。
【００８７】
通常、リヒートプレス成形では、ガラス素材を加熱して軟化させ、軟化したガラスをプレス成形して、目的とする光学素子の形状に近似した研磨用ガラス光学素子ブランクを成形する。良好なプレス成形を行うためには、成形されるガラスが押圧時に適切な粘度（好ましくは１０４〜１０６ｄＰａ・ｓ）に保たれていることが望ましい。
【００８８】
しかし、軟化したガラスが成形型に投入された際、成形型の温度が低いと、ガラス素材の温度が急速に低下し、プレス成形時には粘度が高くなる（すなわち、ガラスが硬くなる）。このようなガラス素材を押圧すると、成形体（研磨用ガラス光学素子ブランク）に、成形不良（カン・ワレやノビ不良）を生じることがある。そのため、成形型は、十分に加熱されていることが望ましい。
【００８９】
一方で、成形型の温度が高すぎると、ガラスが成形面に融着し易くなる。融着したガラスが成形面に残存したまま、次のプレス成形を行うと、成形体の表面に残存したガラスの形状が転写され、成形体の不良の要因となる。また、このような成形型は使用継続が困難であるため、成形面のメンテナンスや成形型自体の交換が必要となる。そのため、成形型を過剰に加熱するのは望ましくない。
【００９０】
このように、成形型の温度制御は、成形体の良品率を向上させる上で重要となる。したがって、従来の成形型では、良品率や生産効率を向上させるにあたり、適切な温度範囲（成形不良を防止でき、かつ、ガラスの融着も抑制できる温度）に成形型を厳密にコントロールする必要があった。
【００９１】
しかし、本実施形態に係る成形型では、成形型の温度制御を厳密に行わなくても、成形体における良品率を向上できる。成形体の良品率を向上できる理由として、本発明者らは以下のように推察している。
【００９２】
本実施形態に係る成形型では、成形面１７、２７は酸化物セラミック膜１５、２５を有している。そのため、下型１１に投入されたガラス素材４０ａは、下型１１の基材表面１３Ａに直接接することはなく、酸化物セラミック膜１５の表面１７と接触することになる。この場合、下型１１の基材表面１３Ａに直接ガラス素材４０ａが接する場合に比べて、ガラス素材４０ａの温度が急速に低下することなく、熱の移動が緩やかになると考えられる。その結果、仮に下型１１の温度が適切な温度範囲よりも低い場合であっても、ガラス素材４０ａは保温され、押圧時まで適切な粘度を保つことができると考えられる。また、ガラス素材と成形型との温度差による急激な熱衝撃も抑制できると考えられる。
【００９３】
さらに、仮に、成形型の温度が適切な温度範囲よりも高かった場合であっても、上述のように、本実施形態に係る成形型によれば、成形体４０ｂを離型した後の成形面１７、２７には、融着したガラスが残存しにくい。
【００９４】
このように、本実施形態に係る成形型によれば、成形型の温度制御を厳密に行わなくても、優れた良品率で成形体を製造することができる。
【００９５】
また、このような本実施形態に係る成形型によって製造された研磨用ガラス光学素子ブランクは、成形不良が発生しにくく、形状精度にも優れている。そのため、後の研削および研磨工程で、加工量や加工時間を低減でき、生産性に優れている。
【００９６】
＜光学素子の製造方法＞
本実施形態に係る光学素子の製造方法は、
本実施形態に係る研磨用ガラス光学素子ブランクの製造方法により作製された研磨用ガラス光学素子ブランクを研削する工程と、
前記研削工程を経た研磨用光学素子ブランクを研磨する工程と、を含む。
【００９７】
このような方法により得られる光学素子としては、例えば、球面レンズ、非球面レンズ、マクロレンズ、レンズアレイなどの各種レンズ、プリズム、回折格子などを例示することができる。
【００９８】
以下、光学レンズを例に、光学素子の製造方法の一実施形態について説明する。具体的には、図４を参照しながら、図３に示す研磨用ガラスレンズブランク４０ｂ（以下、単に「レンズブランク」ということがある。）の研削および研磨工程について説明する。なお、本発明は、以下の実施形態に何ら限定されるものではなく、本発明の目的の範囲内において、適宜変更を加えて実施できる。
【００９９】
研削工程は、ダイヤモンド砥石などの研削用砥石を用いて、ガラス光学素子ブランク４０ｂの両面を所定の曲率半径に研削するプロセスである。また、研磨工程は、研磨皿を用いて、酸化セリウム等の遊離砥粒を研磨剤として、研削加工された光学素子ブランクの両面を研磨するプロセスである。
【０１００】
図４に示すステップＳ１０では、まず、レンズブランク４０ｂの主表面の球面研削工程（ＣＧ加工）が行われる。ＣＧ加工に用いられるカーブジェネレータとしては、特に限定されず、ダイヤモンド砥石などの公知のものが用いられる。このＣＧ加工では、レンズブランクの表面を数十μｍ〜数百μｍの加工代で粗研削加工して、最終レンズ形状の曲率に近づけるように両面を研削する。また、ＣＧ加工は、例えば、ダイヤモンド粒子からなる砥粒の粒径が２０〜６０μｍ（粒度表示で＃８００〜＃４００）の砥石を用いて、研削液を供給しながら研削する。なお、砥粒の粒径が小さいほど粒度表示の数値は大きくなる。
【０１０１】
次のステップＳ１１では、精研削工程によるスムージング加工（ＳＭ加工）が行われる。ＳＭ加工は一段階の加工でもよいが、多段階の加工でもよい。ＳＭ加工に用いる砥石としては、金属ボンドの砥石と樹脂ボンド砥石を併用したり、樹脂ボンド砥石のみを用いたりすることができる。なお、本実施形態では、これらのＳＭ加工においては、金属ボンドの砥石を用いることなく樹脂ボンド砥石のみを用いる加工を行うことが好ましい。また樹脂ボンド砥石は、砥粒の粒径が８〜２０μｍ（粒度表示で＃２５００〜＃１２００）の砥石を用いることが好ましい。
【０１０２】
次に、ステップＳ１２では、研磨加工が行われる。研磨工程では、５μｍ以下の粒径の研磨砥粒（例えば、酸化セリウムの遊離砥粒）を含む研磨液で表面を研磨して、数μｍ〜十数μｍを研磨する。この研磨工程により、光学レンズ本体の光学レンズ面が形成される。
【０１０３】
最後に、ステップＳ１３にて芯取り工程が行われるが、場合によっては芯取り工程は省略することもできる。芯取り工程では、例えば光学レンズ本体を一対のレンズホルダで挟持して心出しを行い、その中心線周りにレンズ本体を回転させながら、レンズ本体の側周面をダイヤモンド砥石等で真円に研削する加工である。
【０１０４】
このようにして両凸レンズ、両凹レンズ、平凸レンズ、平凹レンズ、凸メニスカスレンズ、凹メニスカスレンズなどの種々の光学レンズを得ることができる。
【０１０５】
また、得られたレンズの光学機能面には使用目的に応じて、反射防止膜、全反射膜などをコーティングしてもよい。
【０１０６】
このような本実施形態の光学レンズの製造方法では、本実施形態に係る研磨用ガラス光学素子ブランクが用いられるため、上記研削工程および研磨工程における加工量および加工時間を大幅に短縮することができ、生産性を向上できる。
【０１０７】
なお、本発明は、上述した実施形態に限定されるものではなく、本発明の範囲内で種々に改変することができる。
【０１０８】
例えば、上述した本実施形態に係る成形型では、下型と上型の成形面にのみ酸化物セラミック膜を形成した例を示したが、円滑なプレス成形が行える限り、胴型についても酸化物セラミック膜を形成してもよい。
【０１０９】
また、上述した実施形態の図１では、研磨用ガラスレンズブランクを作製するために用いられる成形型を例に説明してきたが、本発明はこのような成形型に限定されることはない。すなわち、本発明に係る成形型は、さまざまな種類の研磨用ガラス光学素子ブランクの作製に用いられる成形型として好適である。
【実施例】
【０１１０】
１．成形型の準備
＜成形型Ｉ＞
まず、シリカを主成分とし、コロイダルシリカを結合剤とするコーティング材料に、溶媒としての水を加え、十分に攪拌して、所望の粘度のコーティング溶液を得た。
【０１１１】
次に、成形型の基材として、ステンレス製の上型、下型および胴型を準備した。
【０１１２】
予め適度な粘度に調節しておいたコーティング溶液をエアブラシに充填し、上型および下型の表面のうち、成形面に対応する面の全面に、コーティング溶液をミスト化して均一にスプレーコートした。
【０１１３】
コーティング溶液を塗布した面を常温で乾燥させた後、スプレーコートを２回繰り返した。その後、コーティング材を成膜した成形型を加熱炉中に投入し、大気雰囲気下、１５０℃で１時間焼成した。
【０１１４】
このようにして得られた成形型Ｉは、成形面に、約２０μｍの酸化物セラミック膜を有していた。なお、酸化物セラミック膜の膜厚の測定は、フィッシャー社製膜厚計ＤＵＡＬＳＣＯＰＥを使用して行った。以下、同じである。
【０１１５】
＜成形型II＞
成形型IIは、酸化物セラミック膜の膜厚を５μｍとした以外は、成形型Ｉと同様の方法で作製された。
【０１１６】
＜成形型III＞
成形型IIIは、コーティング材料の主成分をアルミナとし、酸化物セラミック膜の膜厚を５μｍとした以外は、成形型Ｉと同様の方法で作製された。
【０１１７】
＜成形型IV＞
成形型IVは、コーティング材料の主成分をジルコニアとし、酸化物セラミック膜の膜厚を５０μｍとした以外は、成形型Ｉと同様の方法で作製された。
【０１１８】
＜成形型Ｖ＞
成形型Ｖは、酸化物セラミック膜の膜厚を８０μｍとした以外は、成形型Ｉと同様の方法で作製された。
【０１１９】
＜成形型VI＞
成形型VIは、酸化物セラミック膜に換えて、スパッタリング装置を用いて窒化珪素を成膜し、膜厚を３０μｍとした以外は、成形型Ｉと同様の方法で作製された。
【０１２０】
＜成形型VII＞
成形型VIIは、酸化物セラミック膜を形成せず、基材表面をそのまま成形面とした以外は、成形型Ｉと同様の方法で作製された。
【０１２１】
２．レンズブランクの作成
次に、上記成形型Ｉ〜VIIを用いてレンズブランクを作製した。いずれの成形型を用いた場合も、下記のレンズブランクＡおよびＢの作製手順で行った。
【０１２２】
＜レンズブランクＡ＞
まず、フツリン酸塩系のガラス素材（回転楕円形状、質量１６ｇ、Ｔｇ＝４０４℃、Ｔｓ＝４４４℃）を準備した。次に、ガラス素材の表面に粉末状の離型剤（窒化ホウ素）を塗布した。また、再加熱用装置の軟化用受け皿にも、離型剤を塗布した。
【０１２３】
離型剤が塗布されたガラス素材を、受け皿に供給し、４５０〜７００℃に設定された加熱炉に投入し、大気雰囲気下で再加熱した。再加熱されたプレス成形用光学ガラス素材は約１０５ｄＰａ・ｓの粘度に軟化した。
【０１２４】
次いで、再加熱により軟化したガラス素材を、成形型を用いて大気雰囲気下においてプレス成形して、片面凸形状、直径４０ｍｍ、高さ５ｍｍのレンズブランクＡを作製した。なお、成形型の成形面には予め離型剤を塗布しておき、成形型は屈伏点（Ｔｓ）近傍の温度になるように予め加熱しておいた。
【０１２５】
＜レンズブランクＢ＞
まず、ホウ酸ランタン系のガラス素材（回転楕円形状、質量２１ｇ、Ｔｇ＝６５５℃、Ｔｓ＝６９０℃）を準備した。次に、ガラス素材の表面に粉末状の離型剤（窒化ホウ素）を塗布した。また、再加熱用装置の軟化用受け皿にも、離型剤を塗布した。
【０１２６】
離型剤が塗布されたガラス素材を、受け皿に供給し、７００〜９００℃に設定された加熱炉に投入し、大気雰囲気下で再加熱した。再加熱されたプレス成形用光学ガラス素材は約１０５ｄＰａ・ｓの粘度に軟化した。
【０１２７】
次いで、再加熱により軟化したガラス素材を、成形型を用いて大気雰囲気下においてプレス成形して、片面凸形状、直径３０ｍｍ、高さ４ｍｍのレンズブランクＢを作製した。なお、成形型の成形面には予め離型剤を塗布しておき、成形型は屈伏点（Ｔｓ）近傍℃の温度になるように予め加熱しておいた。
【０１２８】
３．評価（１）
成形型Ｉ〜VIIについて、成形型の耐久性を評価した。具体的には、成形型を交換せずに、継続的に作製できたレンズブランクの数（ショット回数）を評価した。なお、１０００ショットを超えて連続プレスできた成形型については、１０００回使用してプレス成形を打ち切った。また、成形面の劣化（融着したガラスが成形面に残存）により、成形型の連続使用が困難となった場合にはプレス成形を中止した。結果を表１に示す。
【０１２９】
【表１】
2015113262.tif 000003
【０１３０】
表１に示すように、成形型の基材表面がそのまま成形面となる成形型VIIは、十数回プレス成形を繰り返しただけで、融着したガラスが成形面（基材表面）に残存し、成形型の継続使用ができなくなった。
【０１３１】
また、酸化物セラミック以外の材料である窒化珪素を用いて、セラミック膜を形成した成形型VIは、成形型VIIに比べて耐久性の向上が確認された。しかし、本実施例でプレス成形は、高温の大気雰囲気中で行われているため、プレス成形を繰り返すうちに、窒化珪素が酸化し、成形面のセラミック膜が脆弱化（膜が劣化）していった。その結果、ショット回数が２００回に満たないうちに、成形面が膜剥がれを起こし、成形型の基材表面が露出した。その後、露出した基材表面に、ガラスが融着して残存し、成形型の継続使用ができなくなった。
【０１３２】
これに対し、本発明に係る成形型Ｉ〜Ｖでは、成形面が膜厚５μｍ以上の酸化物セラミックを有していることにより、成形型の基材表面を十分に保護でき、さらに融着したガラスが成形面に残存することも防止でき、成形するガラス素材の組成や、成形体の形状によらず、５００回以上の連続成形が可能であることが確認された。
【０１３３】
４．評価（２）
成形型ＩおよびVIIについて、成形型の総合評価を行った。具体的には、上記と同様の方法でレンズブランクＡを一定数（成形型Ｉでは１５００個、成形型VIIでは１００個）それぞれ作製し、成形型の交換回数と、得られたレンズブランクの不良品の発生率を評価した。特に、不良品の発生率については、不良品の内訳も評価した。なお、成形型の交換は、成形面の劣化（融着したガラスが成形面に残存）や、成形面以外の成形型の劣化等により、型の連続使用が困難と判断した場合に行った。結果を表２に示す。
【０１３４】
【表２】
2015113262.tif 000004
【０１３５】
表２に示すように、本発明の比較例に相当する成形型VIIでは、十数回プレス成形を繰り返しただけで、融着したガラスが成形面（基材表面）に残存し、成形型を交換する必要があり、１００個のレンズブランクを作製するまでの６回の成形型の交換が必要であった。さらに、成形型VIIにより作製されたレンズブランクでは、ノビ不良やカン・ワレが多発し、２２％もの不良品が発生した。
【０１３６】
これに対し、本発明に係る成形型Ｉでは、１５００個ものレンズブランクを作成しても成形型の交換回数は１回であった。この１回の型交換は、レンズブランクを１０００個程作製した際に起こったもので、成形面に融着したガラスが残存したことに起因するものではなく、成形型の他の部品が劣化したことが原因であった。また、ノビ不良やカン・ワレによる不良品の発生も極めて少なく、不良品率は０．５％であった。
【０１３７】
５．評価（３）
次に、成形型Ｉ、成形型IIおよび成形型VIIを用いて、得られるレンズブランクについて、成形不良と成形型の温度との関係を評価した。
【０１３８】
具体的には、成形型を加熱する際の温度制御を厳密に行い、表３に示す所定の温度（ブランクＡは３８０〜４４０℃、ブランクＢは６８０〜７４０℃）にそれぞれの成形型の温度を調整した以外は、上述のレンズブランクＡおよびＢと同様の方法によりレンズブランクを作製した。
【０１３９】
得られたレンズブランクにおいてカン・ワレやノビ不良が生じた場合には、成形不良とした。評価結果を表３に示す。なお、表３において、×は成形不良、○は成形良好を意味する。
【０１４０】
【表３】
2015113262.tif 000005
【０１４１】
表３に示されるように、本発明の比較例に相当する成形型VIIでは、成形型の温度が低温側にわずかに移行しただけで、成形不良を生じることが確認された。
【０１４２】
成形型VIIのように低温側の領域で成形不良を抑止する場合、成形型の温度を高める必要があるが、成形型の温度が高いとガラスと成形型との融着が生じ易くなるとともに、成形後の形状ばらつきが大きくなる。したがって、成形型VIIを用いてレンズブランクを作製することは生産性と品質の低下を招くことがわかった。
【０１４３】
これに対し、本発明の成形型ＩおよびIIでは、成形型の温度が低温側に多少移行しても、良好な成形が可能であることが確認された。
【０１４４】
このように、プレス成形可能な温度範囲が広くなったことで、成形型の温度管理を精緻に行う必要がなくなり、生産性が向上し、さらに、比較的低温側の領域でプレス成形しても成形不良が生じないため、成形後の形状ばらつきが小さくなり品質が安定することがわかった。
【符号の説明】
【０１４５】
１１…  下型
２１…  上型
１３，２３…  基材
１３Ａ，２３Ａ…  基材表面
１５，２５…  酸化物セラミック膜
１７，２７…  成形面（酸化物セラミック膜表面）
３０…  胴型
４０ａ…  軟化したガラス素材
４０ｂ…  研磨用ガラス光学素子ブランク
【図１】
2015113262.tif 000006
【図２】
2015113262.tif 000007
【図３】
2015113262.tif 000008
【図４】
2015113262.tif 000009